クエン酸及び酒石酸が好適である。種又は二種以上が適用される。第2剤中に占める炭酸塩の割合は,10.0~90.0wt%である。泡の外観(キメ)やガス保留性が悪くなる。合成高分子が適用される。ン酸及びその塩類,・・・などが挙げられる。wt%を超すと,べたつき感が出たりして官能特性が劣る。~6000のものが適用される。なく,50.0wt%を超すと泡の発生が遅すぎる。噴霧し,水を蒸散さす流動造粒法などが挙げられる。この様にして得られた第2剤の粒径は0.01~1mmである。物感として感じられる為好ましくない。十秒間撹拌した後適宜使用する。油性成分などを適宜配合する事が出来る。ソープ等に適用する事が出来る。以下実施例及び比較例の記載にて本発明を詳細に説明する。14尚,実施例に記載する,発泡性試験,経日安定性試験,ガス保留性試験,官能特性及び皮フ安全性試験の各方法は下記の如くである。試料5gを透明ガラス製シリンダー(直径5cm,高さ50cm)に入れ常温にてタッチミキサーで30秒間振盪混和し,1分後のあわの高さを測定する。1剤,2剤の試料を各々密封しない状態で45°C1ケ月間保存した後,再度発泡性試験を行なう。試料5gを透明ガラス製シリンダー(直径5cm,高さ50cm)に入れ常温にてタッチミキサーで30秒間振盪混和し,30分後のあわの高さを測定する。(3)(判決注:(4)の誤記と認める。○皮フ安全性に関して評価した。皮フ刺激を感じる,と回答した被検者の人数で示した。水にクエン酸を加えて撹拌し,均一に混和する。い場合は適宜加熱する。後室温まで冷却し,ポリエチレングリコールで被覆した粉末とした。効果は,明らかであった。16第2表の組成の如く発泡性エッセンスを調製し,前記諸試験を実施し,その特性を下段に示した。水にクエン酸を加えて撹拌し,均一に混合溶解する。クエン酸が溶け難い場合は,適宜加温する。常温でポリエチレングリコール(分子量4000),炭酸水素ナトリウム,アルギン酸ナトリウムを均一に混和し,粉末とした。常温で炭酸水素ナトリウム,アルギン酸ナトリウムを均一に混和し粉末とした。約80°Cにてポリエチレングリコール(分子量4000)を溶解し,熱時,炭酸水素ナトリウムを加え,均一に混合した後,室温まで冷却し,粉末とした。第2表に示す如く,第2剤調製時,炭酸水素ナトリウム及びアルギン酸ナトリウムをポリエチレングリコールで被覆することなく単に混和しただけの比較例1は,実施例2に比べ発泡性はまずまずであったがガス保留性に著しく劣り,経日安定性にも劣った。ポリエチレングリコールを用いなかった比較例2も同様の特性を示した。17度も不足していた。第3表の組成の如く,用時,水に溶解して使用する1剤式発泡エッセンスを調製し,用時に10倍量(重量)の水と混合した。前記諸試験を実施し,その特性を下段に示した。約80°Cにてポリエチレングリコール(分子量4000)を溶解し,熱時,炭酸水素ナトリウム,クエン酸,アルギン酸ナトリウムを加え,均一に混合した後,室温まで冷却し粉末とした。約80°Cにてポリエチレングリコールを溶解し,熱時,炭酸水素ナトリウム,クエン酸を加え均一に混和した後室温まで冷却し,粉末とした。常温にて,炭酸水素ナトリウム,クエン酸,アルギン酸ナトリウムを均一に混和した後粉末とした。常温にて,炭酸水素ナトリウム,クエン酸,アルギン酸ナトリウム,ポリエチレングリコール(分子量4000)を均一に混和し,粉末とした。約80°Cにてポリエチレングリコール(分子量4000)を溶解し,熱時,アルギン酸ナトリウム,炭酸水素ナトリウムを加え均一に混合した後,室温まで冷却し,クエン酸を加え均一に混和し,粉末とした。した後,室温まで冷却し,粉末とした。加えて均一に混合した後,室温まで冷却し粉末とした。(1)に(2)を加え均一に混和した。良好であったが,経日安定性に著しく劣った。